하나 이상 의 실시 예 에 따라서 , 본 발명 은 워크 피스 를 가공 하 기 위한 방법 을 제공 한다 . 본원 에 사용 된 것 과 같 은 , " "" 레이저 가공 "" 은 워크 피스 에 윤곽선 을 형성 하 는 것 과 ", 워크 피스 를 분리 하 는 것 , 또는 이 들 의 조합 을 포함 할 수 있 다 . 투명 워크 피스 는 예컨대 , 붕 규산 유리 ( borosilicate glass ) , 소다 - 석회 유리 , 알루미노 실리케이트 유리 ( aluminosilicate glass ) , 알칼리 알루미노 실리케이트 유리 , 알칼리 토류 알루미노 실리케이트 유리 , 알칼리 토류 보로 - 알루미노 실리케이트 ( boro - aluminosilicate ) 유리 , 융합 실리카 , 또는 사파이어 , 실리콘 , 갈륨 비소 ( gallium arsenide ) , 또는 이 들 의 조합 과 같 은 결정 성 재료 와 같 은 , 유리 조성물 로 형성 된 유리 워크 피스 를 포함 할 수 있 다 . 일부 실시 예 에서 , 유리 는 이온 교환 될 수 있 으며 , 유리 조성물 은 투명 워크 피스 를 레이저 가공 하 기 전 또는 이후 기계 적 인 강화 를 위해 이온 교환 을 겪 을 수 있 다 . 예 를 들 어 , 투명 워크 피스 는 코닝 , NY 의 코닝 인 코포 레이티 드 에서 이용 할 수 있 는 코닝 고릴라 ® 유리 ( 예컨대 , code 2318 , code 2319 , 및 code 2320 ) 와 같 은 이온 교환 된 및 이온 교환 가능 한 유리 를 포함 할 수 있 다 . 또한 , 이러 한 이온 교환 된 유리 는 약 6 ppm / ℃ 내지 약 10 ppm / ℃ 의 열팽창 계수 ( CTE ) 를 가질 수 있 다 . 일부 실시 예 에서 , 투명 워크 피스 의 유리 조성물 은 약 1 . 0 mol . % 붕소 이상 을 포함 할 수 있 고 및 / 또는 제한 없이 , B 2 O 3 를 포함 하 는 붕소 를 함유 한 화합물 을 포함 할 수 있 다 . 다른 실시 예 에서 , 투명 워크 피스 가 형성 되 는 유리 조성물 은 붕소 의 산화물 의 약 1 . 0 mol . % 이하 를 포함 할 수 있 으며 및 / 또는 붕소 함유 화합물 을 포함 할 수 있 다 . 더욱이 , 투명 워크 피스 는 예 를 들 어 , 사파이어 또는 셀렌 화 아연 과 같 은 결정 과 같 은 레이저 의 파장 에 대해 투명 한 다른 조성물 을 포함 할 수 있 다 .